【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ＡＳＴＭ  Ｄ−５２２７：９５にしたがって測定して、２．５質量％未満のヘキサン抽出可能物含有量、およびＩＳＯ  ４２８７：１９９７の項目４．２．２にしたがってＡＦＭにより測定して４０ｎｍ未満のフイルムＲＭＳ粗さ、および／またはＩＳＯ  ４２８７：１９９７の項目４．２．１にしたがって測定して３０ｎｍ未満の平均粗さ、および１９０℃の温度と２．１６ｋｇの荷重でＡＳＴＭ  Ｄ１２３８にしたがって測定して１．０ｇ／１０分より大きく、多くとも１０ｇ／１０分であるメルトインデックス（ＭＩ）を有する直鎖状低密度ポリエチレンを含むフイルム。
【請求項２】
前記直鎖状低密度ポリエチレンが、新型チーグラー・ナッタ触媒の存在下で、エチレンと、コモノマーとしての第２のα−オレフィンとの共重合体を製造する方法により得られ、前記新型チーグラー・ナッタ触媒が、
（ａ）ヒドロキシル基を有する脱水された担体を、一般式ＭｇＲ1Ｒ2を有するマグネシウム化合物と接触させる工程、式中、Ｒ1およびＲ2は、同じかまたは異なり、独立して、アルキル基、アルケニル基、アルカジエニル基、アリール基、アルカリール基、アルケニルアリール基およびアルカジエニルアリール基を含む群より選択される；
（ｂ）工程（ａ）において得られた生成物を、改質化合物（Ａ）、（Ｂ）および（Ｃ）と接触させる工程、ここで、
化合物（Ａ）は、カルボン酸、カルボン酸エステル、ケトン、ハロゲン化アシル、アルデヒドおよびアルコールからなる群より選択される少なくとも１種類の化合物である、
化合物（Ｂ）は、一般式Ｒ11f（Ｒ12Ｏ）gＳｉＸhを有する化合物である、式中、ｆ、ｇおよびｈは、各々、０から４の整数であり、ｆ、ｇおよびｈの合計が４であり、Ｓｉはケイ素原子であり、Ｏは酸素原子であり、Ｘはハロゲン原子であり、Ｒ11およびＲ12は、同じかまたは異なり、独立して、アルキル基、アルケニル基、アルカジエニル基、アリール基、アルカリール基、アルケニルアリール基およびアルカジエニルアリール基を含む群より選択され；
化合物（Ｃ）は、一般式（Ｒ13Ｏ）4Ｍを有する化合物である、式中、Ｍは、チタン原子、ジルコニウム原子またはバナジウム原子であり、Ｏは酸素原子であり、Ｒ13は、アルキル基、アルケニル基、アルカジエニル基、アリール基、アルカリール基、アルケニルアリール基およびアルカジエニルアリール基を含む群より選択される；および
（ｃ）工程（ｂ）において得られた生成物を、一般式ＴｉＸ4を有するハロゲン化チタン化合物と接触させる工程、式中、Ｔｉがチタン原子であり、Ｘがハロゲン原子である；
を有してなるプロセスにおいて製造される、請求項１記載のフイルム。
【請求項３】
前記第２のα−オレフィンが、プロピレン、１−ブテン、１−ペンテン、１−ヘキセン、１−オクテン、４−メチル−１−ペンテン、１，３−ブタジエン、１，４−ペンタジエン、１，５−ヘキサジエンおよびそれらの混合物から選択される、請求項２記載のフイルム。
【請求項４】
前記新型チーグラー・ナッタ触媒の前記担体が、シリカ、アルミナ、マグネシア、トリア、ジルコニアまたはそれらの混合物から選択される、請求項２または３記載のフイルム。
【請求項５】
前記化合物（Ａ）が、メチル−ｎ−プロピルケトン、酢酸エチル、酢酸ｎ−ブチル、酢酸、イソ酪酸、イソブチルアルデヒド、塩化エタノイル、エタノールまたはｓｅｃ−ブタノールから選択される、請求項２から４いずれか１項記載のフイルム。
【請求項６】
前記化合物（Ｂ）が、テトラエトキシシラン、ｎ−プロピルトリエトキシシラン、イソブチルトリメトキシシラン、ジメチルジクロロシラン、ｎ−ブチルトリクロロシランまたは四塩化ケイ素から選択される、請求項２から５いずれか１項記載のフイルム。
【請求項７】
前記化合物（Ｃ）が、チタンテトラエトキシド、チタンテトラ−ｎ−ブトキシドまたはジルコニウムテトラ−ｎ−ブトキシドから選択される、請求項２から６いずれか１項記載のフイルム。
【請求項８】
ＴｉＸ4がＴｉＣｌ4である、請求項２から７いずれか１項記載のフイルム。
【請求項９】
請求項１から８いずれか１項記載のフイルムの製造方法であって、前記フイルムが、キャストフイルム製造によりまたはインフレーションフイルム製造により製造される、方法。
【請求項１０】
請求項１から８いずれか１項記載のフイルムの製造方法であって、前記フイルムが、１００℃から３００℃の温度プロファイルおよび／または０．１ｍｍから７ｍｍのダイギャップおよび／または１０ｃｍから９０ｃｍのフロストライン高さおよび／または１．２：１から５：１のブローアップ比で製造される、方法。
【請求項１１】
食品の包装、および／または非食品の包装のための、ストレッチ包装フイルムとしての請求項１から８いずれか１項記載のフイルムまたは請求項９もしくは１０記載の方法により製造されたフイルムの使用。
【請求項１２】
食品の包装のための、請求項１から８いずれか１項記載のフイルムまたは請求項９もしくは１０記載の方法により製造されたフイルムの使用であって、包装された前記食品が、調理温度での加工に施されるのに適している、使用。
【手続補正２】
【補正対象書類名】明細書
【補正対象項目名】００８１
【補正方法】変更
【補正の内容】
【００８１】
図１（実施例１に関する）および図２（比較例Ａに関する）に示されたような、タッピングモードで得られたＡＦＭ地形画像は、比較例Ａの材料の画像は、例えば、実施例１の材料の画像の場合よりも、著しく大きい小球を有する球状形態を示すという点で、実施例１の材料の表面構造は、比較例Ａによる材料の表面構造とは明らかに異なることを示している。
最後に、本発明の好ましい実施態様を項分け記載する。
［実施態様１］
ＡＳＴＭ  Ｄ−５２２７：９５にしたがって測定して、２．５質量％未満のヘキサン抽出可能物含有量、およびＩＳＯ  ４２８７：１９９７の項目４．２．２にしたがってＡＦＭにより測定して４０ｎｍ未満のフイルムＲＭＳ粗さ、および／またはＩＳＯ  ４２８７：１９９７の項目４．２．１にしたがって測定して３０ｎｍ未満の平均粗さ、および１９０℃の温度と２．１６ｋｇの荷重でＡＳＴＭ Ｄ１２３８にしたがって測定して１．０ｇ／１０分より大きく、多くとも１０ｇ／１０分であるメルトインデックス（ＭＩ）を有する直鎖状低密度ポリエチレンを含むフイルム。
［実施態様２］
前記直鎖状低密度ポリエチレンが、新型チーグラー・ナッタ触媒の存在下で、エチレンと、コモノマーとしての第２のα−オレフィンとの共重合体を製造する方法により得られ、前記新型チーグラー・ナッタ触媒が、
（ａ）ヒドロキシル基を有する脱水された担体を、一般式ＭｇＲ1Ｒ2を有するマグネシウム化合物と接触させる工程、式中、Ｒ1およびＲ2は、同じかまたは異なり、独立して、アルキル基、アルケニル基、アルカジエニル基、アリール基、アルカリール基、アルケニルアリール基およびアルカジエニルアリール基を含む群より選択される；
（ｂ）工程（ａ）において得られた生成物を、改質化合物（Ａ）、（Ｂ）および（Ｃ）と接触させる工程、ここで、
化合物（Ａ）は、カルボン酸、カルボン酸エステル、ケトン、ハロゲン化アシル、アルデヒドおよびアルコールからなる群より選択される少なくとも１種類の化合物である、
化合物（Ｂ）は、一般式Ｒ11f（Ｒ12Ｏ）gＳｉＸhを有する化合物である、式中、ｆ、ｇおよびｈは、各々、０から４の整数であり、ｆ、ｇおよびｈの合計が４であり、Ｓｉはケイ素原子であり、Ｏは酸素原子であり、Ｘはハロゲン原子であり、Ｒ11およびＲ12は、同じかまたは異なり、独立して、アルキル基、アルケニル基、アルカジエニル基、アリール基、アルカリール基、アルケニルアリール基およびアルカジエニルアリール基を含む群より選択され；
化合物（Ｃ）は、一般式（Ｒ13Ｏ）4Ｍを有する化合物である、式中、Ｍは、チタン原子、ジルコニウム原子またはバナジウム原子であり、Ｏは酸素原子であり、Ｒ13は、アルキル基、アルケニル基、アルカジエニル基、アリール基、アルカリール基、アルケニルアリール基およびアルカジエニルアリール基を含む群より選択される；および
（ｃ）工程（ｂ）において得られた生成物を、一般式ＴｉＸ4を有するハロゲン化チタン化合物と接触させる工程、式中、Ｔｉがチタン原子であり、Ｘがハロゲン原子である；
を有してなるプロセスにおいて製造される、実施態様１記載のフイルム。
［実施態様３］
前記第２のα−オレフィンが、プロピレン、１−ブテン、１−ペンテン、１−ヘキセン、１−オクテン、４−メチル−１−ペンテン、１，３−ブタジエン、１，４−ペンタジエン、１，５−ヘキサジエンおよびそれらの混合物から選択される、実施態様２記載のフイルム。
［実施態様４］
前記新型チーグラー・ナッタ触媒の前記担体が、シリカ、アルミナ、マグネシア、トリア、ジルコニアまたはそれらの混合物から選択される、実施態様２または３記載のフイルム。
［実施態様５］
前記化合物（Ａ）が、メチル−ｎ−プロピルケトン、酢酸エチル、酢酸ｎ−ブチル、酢酸、イソ酪酸、イソブチルアルデヒド、塩化エタノイル、エタノールまたはｓｅｃ−ブタノールから選択される、実施態様２から４いずれか１項記載のフイルム。
［実施態様６］
前記化合物（Ｂ）が、テトラエトキシシラン、ｎ−プロピルトリエトキシシラン、イソブチルトリメトキシシラン、ジメチルジクロロシラン、ｎ−ブチルトリクロロシランまたは四塩化ケイ素から選択される、実施態様２から５いずれか１項記載のフイルム。
［実施態様７］
前記化合物（Ｃ）が、チタンテトラエトキシド、チタンテトラ−ｎ−ブトキシドまたはジルコニウムテトラ−ｎ−ブトキシドから選択される、実施態様２から６いずれか１項記載のフイルム。
［実施態様８］
ＴｉＸ4がＴｉＣｌ4である、実施態様２から７いずれか１項記載のフイルム。
［実施態様９］
実施態様１から８いずれか１項記載のフイルムの製造方法であって、前記フイルムが、キャストフイルム製造によりまたはインフレーションフイルム製造により製造される、方法。
［実施態様１０］
実施態様１から８いずれか１項記載のフイルムの製造方法であって、前記フイルムが、１００℃から３００℃の温度プロファイルおよび／または０．１ｍｍから７ｍｍのダイギャップおよび／または１０ｃｍから９０ｃｍのフロストライン高さおよび／または１．２：１から５：１のブローアップ比で製造される、方法。
［実施態様１１］
食品の包装、および／または非食品の包装のための、ストレッチ包装フイルムとしての実施態様１記載のフイルムまたは実施態様９記載の方法により製造されたフイルムの使用。
［実施態様１２］
食品の包装のための、実施態様１記載のフイルムまたは実施態様９記載の方法により製造されたフイルムの使用であって、包装された前記食品が、調理温度での加工に施されるのに適している、使用。